상기 실시 예 1 에서 제조 된 상기 음극 활물질 들 ( a , b , c ) 2 . 4 g 과 폴리 비닐리덴 플로 라이드 ( PVDF : polyvinylidene fluoride , KF 1100 , 일본 구레하 화학 ) 결합제 0 . 3 g , 슈퍼 P 카본 블랙 ( Super P carbon black ) 0 . 3 g 을 N - 메틸 피 롤리 돈 ( NMP : N - methylpyrrolidone ) 에 혼합 한 후 , 구리 호일 ( Cu foil ) 에 코팅 을 하 여 음극판 을 제조 하 였 다 . 양극판 으로 는 리튬 ( Li ) 금속 을 이용 하 였 다 . 전해액 은 1 . 03 M LiPF 6 가 용해 된 에틸렌 카보 네 이드 ( ethylene carbonate : EC ) , 디 에 틸렌 카보 네 이드 ( diethylene carbonate : DEC ) 및 에틸 메틸 카보 네이트 ( ethyl - methyl carbonate : EMC ) 의 혼합 용액 ( 3 / 3 / 4 부 피비 ) 을 사용 하 였 다 . 상기 음극판 과 양극판 , 및 상기 전해액 을 이용 하 여 2016 - type 의 코인 셀 , 즉 본 발명 의 리튬 이온 이 차 전지 들 을 완성 하 였 다 . 상기 실시 예 1 에 따른 음극 활물질 들 ( a ) , ( b ) , ( c ) 을 이용 하 여 각각 본 발명 의 리튬 이 차 전지 들 A , B , C 를 제조 하 였 다 .